(57)【要約】【課題】従来にない色相を有する新規黄色顔料を提供することにある。【解決手段】下記式（Ｉ）：  【化１】2018123190.tif 000019（式（Ｉ）中、Ｘ１及びX２は各々独立に水素原子、ハロゲン原子又はアルコキシ基を示す）で表されるアゾメチン亜鉛錯体を提供することにより、上記課題を解決する。【選択図】なし【特許請求の範囲】
【請求項１】
下記式（Ｉ）：
【化１】
2018123190.tif 000018
（式（Ｉ）中、Ｘ１及びX２は各々独立に水素原子、ハロゲン原子又はアルコキシ基を示す）で表されるアゾメチン亜鉛錯体。
【請求項２】
請求項１に記載のアゾメチン亜鉛錯体を含有する着色剤。
【請求項３】
請求項１に記載のアゾメチン亜鉛錯体を少なくとも含有する着色組成物。
【請求項４】
請求項１に記載のアゾメチン亜鉛錯体を画素部に有してなるカラーフィルタ。
【発明の詳細な説明】
【技術分野】
【０００１】
本発明は、新規アゾメチン亜鉛錯体に関する。
【背景技術】
【０００２】
特許文献１には、一定の構造を有するアゾメチン亜鉛錯体が開示されている。しかしながら、特許文献１には、下記式（Ｉ）で表される本発明の化合物は開示されていない。
【０００３】
【特許文献１】特公昭５９−５６２５号公報
【発明の概要】
【発明が解決しようとする課題】
【０００４】
現在、着色組成物は様々な分野に用いられており、具体的な用途としては印刷インキ、塗料、樹脂用着色剤、繊維用着色剤、情報記録用色材（カラーフィルタ、トナー、インクジェットなどに用いる色材）などが挙げられる。着色組成物に用いられる色素は主に顔料と染料に大別され、それらに求められる性能としては、色特性（着色力、鮮明性）、耐性（耐候性、耐光性、耐熱性、耐溶剤性）などがある。通常、分子状態で発色する染料とは異なり、顔料は粒子状態（一次粒子の凝集体）からの発色となる。そのため、顔料は染料に比べ、一般的に耐性においては優位であるものの、着色力や鮮明性では劣っているものが多い。このような背景から高着色力・高彩度な顔料が求められている。その中でも、着色力の点において優勢とされている有機顔料にとりわけ注目が集まっている。
【０００５】
それら有機顔料において、黄色顔料はカラーインデックスの登録数が赤色顔料に次いで多いなど、これまで多くの新規顔料が積極的に開発されてきた。実用化されている黄色有機顔料として、例えば、印刷インキ用途ではＣ．Ｉ．ピグメント  イエロー３、同１２、同７４等が、塗料用途では同７４、同８３、同１０９、同１１０等が、カラーフィルタ用途では、同１３８、同１５０等が使用されている。
【０００６】
ここで、カラーフィルタは、赤色画素部（Ｒ）、緑色画素部（Ｇ）及び青色画素部（Ｂ）からなり、黄色顔料は、緑色画素部の調色用として用いられる場合が多い。このようなカラーフィルタに用いられる黄色顔料は透過波形及び堅牢性の点から上記の２種（同１３８、同１５０）が主に使用されている。
しかしながら、黄色顔料の中で最も使用量が多いＣ．Ｉ．ピグメント  イエロー１３８は、着色力に乏しく、近年要求が高まっている高色再現性が求められる色規格では実用性がない。よって、高色再現性の色規格においては、Ｃ．Ｉ．ピグメント  イエロー１５０が現行の黄色顔料として用いられているが、同１５０も輝度・着色力の面で十分とはいえない上、色相バリエーションが制限されてしまう。
このような状況下、黄色顔料の色相拡大はカラーフィルタ用途において喫緊の課題である。
【課題を解決するための手段】
【０００７】
本発明者らは、このような状況を鑑み鋭意検討した結果、下記式（Ｉ）で表される化合物が、従来にない色相を有することを見出し、本発明を完成した。即ち本発明は、下記式（Ｉ）：
【０００８】
【化１】
2018123190.tif 000002
【０００９】
（式（Ｉ）中、Ｘ１及びX２は各々独立に水素原子、ハロゲン原子又はアルコキシ基を示す）で表されるアゾメチン亜鉛錯体（以下、「本発明化合物」と表記する場合がある）に関する。
【発明の効果】
【００１０】
本発明化合物は、従来にない色味を有する。特に、本発明は、カラーフィルタ用の着色組成物として用いた時には、従来の黄色顔料では表せなかった色域を表すことが可能である。
【発明を実施するための形態】
【００１１】
上記式（Ｉ）中のハロゲン原子としては、フッ素、塩素、臭素又はヨウ素の各原子が挙げられ、なかでも、塩素原子又は臭素原子が好ましく、塩素原子がより好ましい。
【００１２】
上記式（Ｉ）中のアルコキシ基としては、メトキシ、エトキシ、プロピルオキシ、ｉ−プロピルオキシ、ブチルオキシ、ｉ−ブチルオキシ、ｓ−ブチルオキシ、ｔ−ブチルオキシ、ペンチルオキシ、１−メチルブチルオキシ、２−メチルブチルオキシ、３−メチルブチルオキシ、１，１−ジメチルプロピルオキシ、１，２−ジメチルプロピルオキシ、２，２−ジメチルプロピルオキシ、１−エチルプロピルオキシ、ヘキシルオキシ、１−メチルペンチルオキシ、２−メチルペンチルオキシ、３−メチルペンチルオキシ、４−メチルペンチルオキシ、１，１−ジメチルブチルオキシ、１，２−ジメチルブチルオキシ、１，３−ジメチルブチルオキシ、２，２−ジメチルブチルオキシ、２，３−ジメチルブチルオキシ、３，３−ジメチルブチルオキシ、１−エチルブチルオキシ、２−エチルブチルオキシ、１，１，２−トリメチルプロピルオキシ、１，２，２−トリメチルプロピルオキシ、１−エチル−１−メチルプロピルオキシ、１−エチル−２−メチルプロピルオキシなどが挙げられる。なかでも、炭素数１〜８のものが好適な例として挙げられる。
【００１３】
このような本発明化合物の製造方法は、特に制限されるものではなく従来公知の方法を適宜利用して製造することができる。以下、本発明化合物の製造方法の一態様を記載する。しかしながら、本発明はこれらに限定されるものではない。
【００１４】
本発明化合物は、溶媒の存在下、下記式（ＩＩ）（式（ＩＩ）中、Ｘ１は水素原子、ハロゲン原子又はアルコキシ基を示す）で表される化合物と、下記式（ＩＩＩ）（式（ＩＩＩ）中、Ｘ２は水素原子、ハロゲン原子又はアルコキシ基を示す）で表される化合物とを反応させ、得られた反応溶液に酢酸亜鉛を加え、さらに反応させることで得ることができる。
【００１５】
【化２】
2018123190.tif 000003
【００１６】
【化３】
2018123190.tif 000004
【００１７】
溶媒としては、反応に不活性な溶媒であればいずれのものでもよく、例えば、ジエチルエーテル、ジオキサン、テトラヒドロフラン、ジメトキシエタンのようなエーテル類；メタノール、エタノールのようなアルコール類などが挙げられる。
溶媒としては、これらの１種又は２種以上を適宜選択することができる。
【００１８】
反応温度は、２５℃〜６５℃、好ましくは４０℃〜６５℃で行うことができ、反応時間は、１時間〜４時間、好ましくは３時間〜４時間で行うことができる。
【００１９】
以上の反応によって得られる目的物は、反応終了後、濾過、抽出、洗浄などの公知慣用の操作により、単離及び精製することができる。
【００２０】
酢酸亜鉛は、水和物であっても無水物であってもよい。また固体状で使用してもよいし、溶媒に溶解されたものを使用してもよい。反応を効率よく進行させることができることから、溶媒に溶解された酢酸亜鉛を用いることが好ましい。ここで酢酸亜鉛の溶解に使用する溶媒としては、一般的に還流を行う溶剤として知られているものが使用可能であり、メタノールなどを用いることができる。
【００２１】
本発明化合物は、多様な用途に適用可能と考えられる。例えば、印刷インキ、塗料、着色プラスチック、トナー、インクジェット用インキ、ディスプレイ用遮光性部材、種子着色などの広範囲な用途の着色剤として用いることができる。
【００２２】
本発明化合物は、単独で用いてもよいし、２種類以上の化合物を適宜選択し併用してもよい。
【００２３】
本発明化合物は、有機顔料としての性質を示すものであり、ソルトミリング処理などにより、顔料粒子の微細化を施すことで、より好適に使用できる場合がある。このような処理は、公知慣用の方法で行えばよい。
【００２４】
本発明化合物は、本発明化合物以外の有機顔料、有機染料、有機顔料誘導体などの色材を、調色などの目的で併用してもよい。これらは、上述のような用途にあわせて適宜選択されるべきものであり、用途によっては、本発明化合物を単独で用いてもよいし、２種以上を適宜併用してもよい。
【００２５】
併用可能な色材としては、公知の顔料、染料等いずれのものでも構わない。
用途によって、アゾ系、ジスアゾ系、アゾメチン系、アントラキノン系、キノフタロン系、キナクリドン系、ジケトピロロピロール系、ジオキサジン系、ベンズイミダゾロン系、フタロシアニン系、イソインドリン系、イソインドリノン系、ペリレン系顔料、およびキサンテン系、アゾ系、ジスアゾ系、アントラキノン系、キノフタロン系、トリアリールメタン系、メチン系、フタロシアニン系、ローダミン系染料などが挙げられる。
【００２６】
本発明化合物と併用可能な黄色顔料としては、インキ用途ではＣ．Ｉ．ピグメント  イエロー３、同１２、同７４等が、塗料用途では同７４、同８３、同１０９、同１１０等が、カラーフィルタ用途では、同８３、同１２９、同１３８、同１３９、同１５０、同１８５、同２３１、特許第５８１７０２８号に記載のキノフタロン顔料などを例示することができる。
【００２７】
特にカラーフィルタ用途における緑色画素部形成用として本発明化合物を使用する場合には、例えば、Ｃ．Ｉ．ピグメント・グリーン１、同２、同４、同７、同８、同１０、同１３、同１４、同１５、同１７、同１８、同１９、同２６、同３６、同４５、同４８、同５０、同５１、同５４、同５５、同５８、同５９、同６２、同６３のような緑色顔料などと併用することができるが、これらに限定されない。カラーフィルタ用途における緑色画素部形成用として本発明化合物を使用する場合、緑色顔料と、本発明の黄色顔料との併用割合は、例えば、緑色顔料１００質量部当たり、黄色顔料が１０〜１００質量部である。
【００２８】
また、緑色画素部形成用として本発明化合物を使用する場合には、本発明化合物と青色顔料を併用することもできる。青色顔料としては、例えば、Ｃ．Ｉ．ピグメントブルー１５、同１５：１、同１５：２、同１５：３、同１５：４、同１５：６、アルミニウムフタロシアニン誘導体などが挙げられる。
ここで、上記のアルミニウムフタロシアニン誘導体とは、例えば、下記一般式（３−１）で表される化合物等が挙げられる。
【００２９】
【化４】
2018123190.tif 000005
【００３０】
（式（３−１）中、Ｒはハロゲン原子、ヒドロキシ基、又は下記一般式（３−２）で表される基である。）
【００３１】
【化５】
2018123190.tif 000006
【００３２】
（式（３−２）中、Ｘは直接結合又は酸素原子である。Ａｒはフェニル基又はナフチル基である。式中、アスタリスクは結合部位を示す。）
【００３３】
上記した式（３−１）中のＲにおける前記ハロゲン原子としては、例えば、フッ素原子、塩素原子、臭素原子、ヨウ素原子などが挙げられる。中でも、Ｒにおける前記ハロゲン原子としては、塩素原子、又は臭素原子であることが好ましい。
【００３４】
式（３−１）中、Ｒは、塩素原子、臭素原子、ヒドロキシ基、又は上記一般式（３−２）で表される基であることが好ましい。
【００３５】
式（３−２）中、Ｘは酸素原子であることが好ましい。
【００３６】
式（３−１）の中でも好ましいものとしては、例えば、ヒドロキシアルミニウムフタロシアニン、クロロアルミニウムフタロシアニン、ブロモアルミニウムフタロシアニン、下記式（３−１−１）で表される化合物、下記式（３−１−２）で表される化合物、下記式（３−１−３）で表される化合物などが挙げられる。
【００３７】
【化６】
2018123190.tif 000007
2018123190.tif 000008
2018123190.tif 000009
【００３８】
さらに、本発明化合物は、カラーフィルタ用途における赤色画素部形成用として、赤色顔料と併用することもできる。赤色顔料としては、例えば、Ｃ．Ｉ．ピグメントレッド１７７、同２５４などが挙げられる。
【００３９】
本発明をカラーフィルタの緑色画素部のパターンの形成に用いる際には、公知の方法を採用することができる。典型的には、本発明の化合物と、感光性樹脂とを必須成分として含むカラーフィルタ用感光性組成物を得ることができる。
【００４０】
カラーフィルタの製造方法としては、例えば、本発明化合物を感光性樹脂からなる分散媒に分散させた後、スピンコート法、ロールコート法、インクジェット法等でガラス等の透明基板上に塗布し、ついでこの塗布膜に対して、フォトマスクを介して紫外線によるパターン露光を行った後、未露光部分を溶剤等で洗浄して緑色パターンを得る、フォトリソグラフィーと呼ばれる方法が挙げられる。本発明をカラーフィルタの赤色画素部のパターンの形成に用いる場合も同様である。
【００４１】
その他、電着法、転写法、ミセル電解法、ＰＶＥＤ（Ｐｈｏｔｏｖｏｌｔａｉｃ  Ｅｌｅｃｔｒｏｄｅｐｏｓｉｔｉｏｎ）法の方法で画素部のパターンを形成して、カラーフィルタを製造してもよい。
【００４２】
カラーフィルタ用感光性組成物を調製するには、例えば、顔料と、感光性樹脂と、光重合開始剤と、前記樹脂を溶解する有機溶剤とを必須成分として混合する。その製造方法としては、顔料と有機溶剤と必要に応じて分散剤を用いて分散液を調製してから、そこに感光性樹脂等を加えて調製する方法が一般的である。
【００４３】
ここでの顔料として、緑色画素部を得る場合には、本発明化合物を顔料化したものと、上記した緑色顔料や青色顔料を用いることができる。同様に、赤色画素部を得る場合には、本発明化合物を顔料化したものと、上記した赤色顔料を用いることができる。
【００４４】
必要に応じて用いる分散剤としては、例えばビックケミー社のＤＩＳＰＥＲＢＹＫ（登録商標名）１３０、同１６１、同１６２、同１６３、同１７０、同ＬＰＮ−６９１９、同ＬＰＮ−２１１１６、ＢＡＳＦ社のエフカ４６、エフカ４７等が挙げられる。また、レベンリグ剤、カップリング剤、カチオン系の界面活性剤なども併せて使用可能である。
【００４５】
有機溶剤としては、例えばトルエンやキシレン、メトキシベンゼン等の芳香族系溶剤、酢酸エチルや酢酸ブチル、プロピレングリコールモノメチルエーテルアセテート、プロピレングリコールモノエチルエーテルアセテート等の酢酸エステル系溶剤、エトキシエチルプロピオネート等のプロピオネート系溶剤、メタノール、エタノール等のアルコール系溶剤、ブチルセロソルブ、プロピレングリコールモノメチルエーテル、ジエチレングリコールエチルエーテル、ジエチレングリコールジメチルエーテル等のエーテル系溶剤、メチルエチルケトン、メチルイソブチルケトン、シクロヘキサノン等のケトン系溶剤、ヘキサン等の脂肪族炭化水素系溶剤、Ｎ，Ｎ−ジメチルホルムアミド、γ−ブチロラクタム、Ｎ−メチル−２−ピロリドン、アニリン、ピリジン等の窒素化合物系溶剤、γ−ブチロラクトン等のラクトン系溶剤、カルバミン酸メチルとカルバミン酸エチルの４８：５２の混合物のようなカルバミン酸エステル等がある。有機溶剤としては、特にプロピオネート系、アルコール系、エーテル系、ケトン系、窒素化合物系、ラクトン系等の極性溶媒で水可溶のものが適している。
【００４６】
本発明のカラーフィルタ用顔料組成物１００質量部当たり、３００〜１０００質量部の有機溶剤と、必要に応じて１００質量部以下の分散剤を、均一となる様に攪拌分散して分散液を得ることができる。次いでこの分散液に、分散液１００質量部当たり、３〜２０質量部の感光性樹脂、感光性樹脂１質量部当たり０．０５〜３質量部の光重合開始剤と、必要に応じてさらに有機溶剤を添加し、均一となる様に攪拌分散してカラーフィルタ画素部用感光性組成物を得ることができる。
【００４７】
上記のカラーフィルタ用顔料組成物とは、緑色画素用途の場合、本発明のアゾメチン亜鉛錯体１０質量部当たり、緑色画素用途の場合、緑色顔料２００質量部以下または／及び青色顔料２００質量部以下を適宜設定し混合したもの、また、赤色画素用途の場合、赤色顔料２００質量部以下を混合したものである。なお、他の黄色顔料を必要に応じ、混合しても良い。
【００４８】
この際に使用可能な感光性樹脂としては、例えばウレタン系樹脂、アクリル系樹脂、ポリアミド酸系樹脂、ポリイミド系樹脂、スチレンマレイン酸系樹脂、スチレン無水マレイン酸系樹脂等の熱可塑性樹脂や、例えば１，６−ヘキサンジオールジアクリレート、エチレングリコールジアクリレート、ネオペンチルグリコールジアクリレート、トリエチレングリコールジアクリレート、ビス（ アクリロキシエトキシ）ビスフェノールＡ、３−メチルペンタンジオールジアクリレート等のような２官能モノマー、トリメチロールプロパントリアクリレート、ペンタエリスリトールトリアクリレート、トリス（２−ヒドロキシエチル）イソシアネート、ジペンタエリスリトールヘキサアクリレート、ジペンタエリスリトールペンタアクリレート等のような多官能モノマー等の光重合性モノマーが挙げられる。
【００４９】
光重合開始剤としては、例えばアセトフェノン、ベンゾフェノン、ベンジルジメチルケタノール、ベンゾイルパーオキサイド、２−クロロチオキサントン、１，３−ビス（４'−アジドベンザル）−２−プロパン、１，３−ビス（４'−アジドベンザル）−２−プロパン−２'−スルホン酸、４，４'−ジアジドスチルベン−２，２'−ジスルホン酸等がある。
【００５０】
こうして調製されたカラーフィルタ画素部用感光性組成物は、フォトマスクを介して紫外線によるパターン露光を行った後、未露光部分を有機溶剤やアルカリ水等で洗浄することによりカラーフィルタを作製することができる。
【実施例】
【００５１】
以下、本発明を実施例に基づいて説明するが、本発明はこれによって限定されるものではない。なお、実施例及び比較例において特に断りがない場合は、「部」及び「％」は質量基準である。
また、実施例で使用した測定方法は以下の通り。
（１）分子量測定
試料約５ｍｇをＴＨＦ１ｍｌに分散させて溶液を調製し、ＧＣ／ＴＯＦＭＳ  ＪＭＳ−Ｔ１００ＧＣ、日本電子（株）製を用いて行った。
（２）ＵＶ−ｖｉｓスペクトル測定
試料をＤＭＳＯ５０ｍＬに溶かし、さらにＤＭＳＯで希釈して溶液を調製し、分光光度計Ｕ３９００  日立製作所製を用いて行った。
【００５２】
［合成例］
合成例１−１
１−アミノ−２−ナフトール塩酸塩  ６．３７部と、４−クロロ−２−ヒドロキシベンズアルデヒド  ６．２６部と、メタノール  １４２．５部とを混合攪拌し溶液とした後、４時間還流を行った。室温に戻した後、酢酸亜鉛  ８．７８部をメタノール  ３９．６部に溶かし、この溶液を加えて２時間攪拌した。反応により生成した黄色沈殿物を濾過により回収し、得られたケーキを１５８．４部のメタノールで洗浄し、下記構造のアゾメチン亜鉛錯体（ａ）  ５．８部を得た。ｍ/ｚ＝３５９
【００５３】
【化７】
2018123190.tif 000010
【００５４】
合成例１−２
１−アミノ−２−ナフトール塩酸塩  ５．８５部と、サリチルアルデヒド  ３．６６部と、メタノール  １４２．５部とを混合攪拌し溶液とした後、４時間還流を行った。室温に戻した後、酢酸亜鉛  ６．５８部をメタノール  ３９．６部に溶かし、この溶液を加えて２時間攪拌した。反応により生成した黄色沈殿物を濾過により回収し、得られたケーキを１５８．４部のメタノールで洗浄し、下記構造のアゾメチン亜鉛錯体（ｂ）  ５．２部を得た。ｍ/ｚ＝３２５
【００５５】
【化８】
2018123190.tif 000011
【００５６】
合成例１−３
１−アミノ−２−ナフトール塩酸塩  ６．３７部と、４−メトキシ−２−ヒドロキシベンズアルデヒド  ６．０９部と、メタノール  １４２．５部とを混合攪拌し溶液とした後、４時間還流を行った。室温に戻した後、酢酸亜鉛  ８．７８部をメタノール  ３９．６部に溶かし、この溶液を加えて２時間攪拌した。反応により生成した黄色沈殿物を濾過により回収し、得られたケーキを１５８．４部のメタノールで洗浄し、下記構造のアゾメチン亜鉛錯体（ｃ）  ５．８部を得た。ｍ/ｚ＝３５５
【００５７】
【化９】
2018123190.tif 000012
【００５８】
合成例１−４
１−アミノ−８−クロロ−２−ナフトール  ５．７９部と、サリチルアルデヒド  ３．６６部と、メタノール  １４２．５部とを混合攪拌し溶液とした後、４時間還流を行った。室温に戻した後、酢酸亜鉛  ６．５８部をメタノール  ３９．６部に溶かし、この溶液を加えて２時間攪拌した。反応により生成した黄色沈殿物を濾過により回収し、得られたケーキを１５８．４部のメタノールで洗浄し、下記構造のアゾメチン亜鉛錯体（ｄ）  ５．６部を得た。ｍ/ｚ＝３５９
【００５９】
【化１０】
2018123190.tif 000013
【００６０】
合成例１−５
１−アミノ−８−メトキシ−２−ナフトール  ５．６８部と、サリチルアルデヒド  ３．６６部と、メタノール  １４２．５部とを混合攪拌し溶液とした後、４時間還流を行った。室温に戻した後、酢酸亜鉛  ６．５８部をメタノール  ３９．６部に溶かし、この溶液を加えて２時間攪拌した。反応により生成した黄色沈殿物を濾過により回収し、得られたケーキを１５８．４部のメタノールで洗浄し、下記構造のアゾメチン亜鉛錯体（ｅ）  ５．５部を得た。ｍ/ｚ＝３５５
【００６１】
【化１１】
2018123190.tif 000014
【００６２】
合成例２（比較化合物の合成）
２−ヒドロキシ−１−ナフトアルデヒド  ４４．３部と、２−アミノフェノール  ２７．３部と、水  １０００部とを混合攪拌し、その混合液に２５％苛性ソーダ  ４１．４部を水１００部で希釈した溶液を加えた。その後、亜硫酸水素ナトリウムを３８．６部加え、９０℃に昇温しそのまま１５分間攪拌した。冷却後にろ過を行い、２２００部の水で洗浄した。得られたものを水６２５部中で攪拌し、これに、７１．５部の硫酸亜鉛（ＩＩ）及び２８％水酸化アンモニウム  ７５部を加えた。その混合液を２時間攪拌し、反応により生成した黄色沈殿物を濾過により回収した。得られたケーキを４０００部の水で洗浄し、下記構造のアゾメチン亜鉛錯体（ｆ）  ７８．７部を得た。
【００６３】
【化１２】
2018123190.tif 000015
【００６４】
試験例１（合成例１〜４で合成されたアゾメチン亜鉛錯体の極大吸収波長の測定）
合成例１〜４で合成されたアゾメチン亜鉛錯体の極大吸収波長を、上述のＵＶ−ｖｉｓスペクトル測定方法に従い測定した。結果を第１表に示す。
【００６５】
【表１】
2018123190.tif 000016
【００６６】
試験例２（アゾメチン亜鉛錯体（ａ）の色度の測定）
Ｃ．Ｉ．ピグメントグリーン５８（ＦＡＳＴＯＧＥＮ  ＧＲＥＥＮ  Ａ１１０  ＤＩＣ株式会社製）  １．７３６部と、合成例１で得られたアゾメチン亜鉛錯体（ａ）  ０．７４４部を、ＢＹＫ−ＬＰＮ２１１１６（固形分：４０％）  １．０６３部、ユニディックＺＬ−２９５（固形分：４０％）  ２．３６部、プロピレングリコールモノメチルエーテルアセテート  １３．７４部と共に粒子径が０．３〜０．４ｍｍのジルコンビーズを用いて、ペイントシェーカーで２時間分散して、着色組成物１を得た。得られた着色組成物  ２．０部に、ユニディックＺＬ−２９５  ０．８１３部を加えて、ペイントシェーカーで混合することで、カラーフィルタ評価用組成物１を得た。この評価用組成物１を、ソーダガラスに塗布した。塗布する時、スピンコーターの回転数を変えることで、膜厚が異なるように評価用ガラス基板を作製した。作製した評価用ガラス基板を９０℃で３分間乾燥して、Ｃ光源における色度（ｘ，ｙ）を測定した。なお、色度はコニカミノルタ社製ＣＭ−３５００ｄで測定した。
（ｘ，ｙ）＝（０．３２０，０．４９０）
【００６７】
試験例３（アゾメチン亜鉛錯体（ｂ）の色度の測定）
Ｃ．Ｉ．ピグメントグリーン５８（ＦＡＳＴＯＧＥＮ  ＧＲＥＥＮ  Ａ１１０  ＤＩＣ株式会社製）１．７３６部と、製造例２で得られたアゾメチン錯体（ｂ）０．７４４部を、ＢＹＫ−ＬＰＮ２１１１６（固形分：４０％）１．０６３部、ユニディック  ＺＬ−２９５（固形分：４０％）２．３６部、プロピレングリコールモノメチルエーテルアセテート１３．７４部と共に粒子径が０．３〜０．４ｍｍのジルコンビーズを用いて、ペイントシェーカーで２時間分散して、着色組成物２を得た。得られた着色組成物２．０部、ユニディックＺＬ−２９５  ０．８１３部を加えて、ペイントシェーカーで混合することで、カラーフィルタ用評価用組成物２を得た。この評価用組成物２を試験例２と同様の方法を用いて、Ｃ光源における色度（ｘ，ｙ）を測定した。なお、色度はコニカミノルタ社製ＣＭ−３５００ｄで測定した。
（ｘ，ｙ）＝（０．３０４，０．４９０）
【００６８】
比較試験例１（アゾメチン亜鉛錯体（ｆ）の色度の測定）
Ｃ．Ｉ．ピグメントグリーン５８（ＦＡＳＴＯＧＥＮ  ＧＲＥＥＮ  Ａ１１０  ＤＩＣ株式会社製）１．７３６部と、製造例２で得られたアゾメチン錯体（ｆ）０．７４４部を、ＢＹＫ−ＬＰＮ２１１１６（固形分：４０％）１．０６３部、ユニディック  ＺＬ−２９５（固形分：４０％）２．３６部、プロピレングリコールモノメチルエーテルアセテート１３．７４部と共に粒子径が０．３〜０．４ｍｍのジルコンビーズを用いて、ペイントシェーカーで２時間分散して、着色組成物３を得た。得られた着色組成物２．０部、ユニディックＺＬ−２９５  ０．８１３部を加えて、ペイントシェーカーで混合することで、カラーフィルタ用評価用組成物３を得た。この評価用組成物３を試験例２と同様の方法を用いて、Ｃ光源における色度（ｘ，ｙ）を測定した。なお、色度はコニカミノルタ社製ＣＭ−３５００ｄで測定した。
【００６９】
上記試験例１、２及び比較試験例１の結果を第２表に纏めて示す。
【００７０】
【表２】
2018123190.tif 000017
【００７１】
試験例２および試験例３のアゾメチン亜鉛錯体は、比較試験例１に比べ、ｘ値が小さくなっており比較試験例１とは色相の異なった青味を呈していることが分かる。特に試験例３は、比較試験例１と比べてｘ値が０．０２ポイント程度小さく比較試験例１とは全く異なる青味の色相を呈するものとなった。